(57)【特許請求の範囲】
【請求項１】
樹脂フィルムと貼り合わせて銅張積層板を形成するための表面処理銅箔であって、
前記表面処理銅箔は、銅原箔に対して、該銅原箔の前記樹脂フィルムと貼り合わせる側の表面に複数の被覆層が形成されたものであり、
前記複数の被覆層は、前記銅原箔の上に形成された下地ニッケルめっき層と、前記下地ニッケルめっき層の上に形成され所定の平均粒径を有する銅結晶粗化粒からなる粗化銅めっき層と、前記粗化銅めっき層の上に形成された亜鉛めっき層とを有することを特徴とする表面処理銅箔。
【請求項２】
請求項１に記載の表面処理銅箔において、
前記粗化銅めっき層における、前記銅結晶粗化粒の平均粒径が0.05μm以上0.3μm以下であり、該めっき層の平均厚さが0.001μm以上0.2μm以下であることを特徴とする表面処理銅箔。
【請求項３】
請求項１又は請求項２に記載の表面処理銅箔において、
前記亜鉛めっき層の被膜量が、0.1μg/cm2以上3μg/cm2以下であることを特徴とする表面処理銅箔。
【請求項４】
請求項１乃至請求項３のいずれかに記載の表面処理銅箔において、
前記銅原箔が圧延銅箔であり、
前記複数の被覆層は、前記銅原箔と前記下地ニッケルめっき層との間に形成された下地銅めっき層を更に有することを特徴とする表面処理銅箔。
【請求項５】
請求項１乃至請求項４のいずれかに記載の表面処理銅箔において、
前記複数の被覆層は、前記亜鉛めっき層の上に形成されたクロメート処理層と、前記クロメート層の上に形成されたシランカップリング処理層とを更に有することを特徴とする表面処理銅箔。
【請求項６】
請求項１乃至請求項５のいずれかに記載の表面処理銅箔において、
前記複数の被覆層は、前記粗化銅めっき層と前記亜鉛めっき層との間に形成された防錆ニッケルめっき層を更に有することを特徴とする表面処理銅箔。
【請求項７】
銅原箔の少なくとも一方の表面上に複数の被覆層が形成された表面処理銅箔を製造する方法であって、
前記銅原箔の上に下地ニッケルめっき層を形成する下地ニッケルめっき層形成工程と、
前記下地ニッケルめっき層の上に粗化銅めっき層を形成する粗化銅めっき層形成工程と、
前記粗化銅めっき層の上に亜鉛めっき層を形成する亜鉛めっき層形成工程とを含み、
前記粗化銅めっき層形成工程が電解めっきによってなされ、該電解めっきを限界電流密度末満の電流密度で行うことを特徴とする表面処理銅箔の製造方法。
【請求項８】
請求項７に記載の表面処理銅箔の製造方法において、
前記下地ニッケルめっき層形成工程の前に、前記銅原箔と前記下地ニッケルめっき層との間に下地銅めっき層を形成する下地銅めっき層形成工程を更に含むことを特徴とする表面処理銅箔の製造方法。
【請求項９】
請求項７又は請求項８に記載の表面処理銅箔の製造方法において、
前記亜鉛めっき層の上にクロメート処理層を形成するクロメート処理層形成工程と、
前記クロメート処理層の上にシランカップリング処理層を形成するシランカップリング処理層形成工程とを更に含むことを特徴とする表面処理銅箔の製造方法。
【請求項１０】
請求項７乃至請求項９のいずれかに記載の表面処理銅箔の製造方法において、
前記亜鉛めっき層形成工程の前に、前記銅粗化めっき層と前記亜鉛めっき層との間に防錆ニッケルめっき層を形成する防錆ニッケルめっき層形成工程を更に含むことを特徴とする表面処理銅箔の製造方法。
【請求項１１】
表面処理銅箔と樹脂フィルムとが貼り合わされた銅張積層板であって、
前記表面処理銅箔が、請求項１乃至請求項６のいずれかに記載の表面処理銅箔であることを特徴とする銅張積層板。
【請求項１２】
請求項１１に記載の銅張積層板において、
前記表面処理銅箔と前記樹脂フィルムとの間のピール強度が、0.8 N/mm以上であることを特徴とする銅張積層板。
【請求項１３】
請求項１１又は請求項１２に記載の銅張積層板において、
前記複数の被覆層の内の前記粗化銅めっき層と前記亜鉛めっき層とが合金化した銅−亜鉛合金層が形成されていることを特徴とする銅張積層板。
【発明の詳細な説明】
【技術分野】
【０００１】
本発明は、フレキシブルプリント配線板の技術に関し、特に、フレキシブルプリント配線板に適した銅張積層板、該銅張積層板を得るための表面処理銅箔、および該表面処理銅箔の製造方法に関するものである。
【背景技術】
【０００２】
フレキシブルプリント配線板（FPC）は、樹脂フィルム等の可撓性基材と導体箔とが積層された構造を有し、厚みが薄く可撓性に優れる特長から、配線の実装形態における自由度が高いという利点を有する。そのため、現在では、電子機器の可動部での配線や狭いスペース内での折り曲げ配線、液晶部材への配線材、ICチップの搭載材などとしてFPCが広く用いられている。
【０００３】
FPCの可撓性基材としては、熱的・機械的・化学的性質が良好な樹脂フィルム（例えば、ポリイミドフィルム）が一般的に用いられ、FPCの導体箔としては、種々の表面処理が施された純銅箔または銅合金箔（以下、単に「銅箔」または「表面処理銅箔」という）が一般的に用いられている。表面処理銅箔の基となる銅原箔は、その製造方法の違いにより、電解銅箔と圧延銅箔とに大別される。
【０００４】
FPCの製造工程は、概略的に、「FPC用銅箔と樹脂フィルムとを貼り合わせて銅張積層板（CCL）を形成する工程」と、「該CCLに回路配線を形成する工程（回路配線部分以外の銅箔をエッチング除去する工程）」とを有する。なお、銅張積層板は、接着剤を介して樹脂フィルムと銅箔とが積層された三層銅張積層板と、接着剤を介さずに樹脂フィルムと銅箔とが直接積層された二層銅張積層板とに大別される。
【０００５】
FPCに求められる重要な特性の一つに、樹脂フィルムと銅箔との優れた接合性（例えば、0.5 N/mm以上のピール強度）がある。そこで、CCLの段階で十分な接合性を確保するため、樹脂フィルムと銅箔との接合面（通常、銅箔側の接合面）に、通常、粗化処理が施される（例えば、粗化銅めっき層が形成される）。一般的に、銅箔側の接合面の表面粗さが増大するほど（深い凹凸が形成されるほど）、アンカー効果（物理的効果の一種）により樹脂フィルムとの接合性が向上する。加えて、樹脂フィルムと銅箔との化学的な接合性を得るために、銅箔の最表面（粗化粒の最表面）にシランカップリング処理を施すこともしばしば行われている。
【０００６】
また、CCLにおける銅箔の変色（例えば、CCL製造の加熱工程による変色や、保管中の変色）を防止する観点や耐薬品性（例えば、耐酸性）の観点から、銅箔表面には、通常、防錆処理が施される。防錆効果と上述の接合性とを両立させるため、種々の構造の表面処理銅箔が提案されている。
【０００７】
例えば、特許文献１（特開2006−319286）や特許文献２（特開2010−141227）には、銅または銅合金からなるプリント配線板用銅箔であって、銅原箔の一方の表面上に（プリント配線板用基材との接着面上に）、平滑めっき層が形成され、前記平滑めっき層上に粗化銅めっき層が形成され、前記粗化銅めっき層上にニッケルとコバルトが主成分である合金めっき層が形成され、前記合金めっき層上に亜鉛めっき層が形成され、前記亜鉛めっき層上にクロメート層が形成され、前記クロメート層上にシランカップリング層が形成されているプリント配線板用銅箔が、開示されている。
【０００８】
特許文献３（特開2011−038168）には、未処理銅箔の一方の表面に金属銅による一次粗化処理が施された一次粗化面、金属銅による二次粗化処理が施された二次粗化面、金属亜鉛による三次処理が施された三次処理面、クロメートによるクロメート防錆層、シランカップリング剤による薄膜層がこの順に設けられている耐熱性銅箔であり、前記二次粗化処理を施した二次粗化面の粗度が、JIS−B−0601に規定されるRz値で2.0〜4.0μmの範囲にある高周波伝送特性に優れる耐熱性銅箔が、開示されている。
【０００９】
特許文献４（特開2013−147688）には、銅箔表面に粗化処理により粗化粒子が形成され、粗化処理表面の平均粗さRzが0.5〜1.3μmであり、粗化処理表面の光沢度が0.5〜68であり、前記粗化粒子の表面積Aと、前記粗化粒子を前記銅箔表面側から平面視したときに得られる面積Bとの比A/Bが2.00〜2.45である表面処理銅箔が、開示されている。
【先行技術文献】
【特許文献】
【００１０】
【特許文献１】特開２００６−３１９２８６号公報
【特許文献２】特開２０１０−１４１２２７号公報
【特許文献３】特開２０１１−０３８１６８号公報
【特許文献４】特開２０１３−１４７６８８号公報
【発明の概要】
【発明が解決しようとする課題】
【００１１】
前述したように、近年ではFPCの用途範囲が拡大しており、FPC（およびFPCの前段階である銅張積層板）に求められる特性がますます厳しくなっている。例えば、FPCにおいて、回路配線のファインピッチ化の観点から導体箔の良好なエッチング制御性が求められ、電気的な高周波特性の観点から導体箔の表面平坦性が求められている。また、電子部品（例えば、液晶部品やICチップ）の実装作業性の観点から、導体箔が化学エッチング除去されて残った樹脂フィルム部分での透過視認性が求められている（これは、FPCの樹脂フィルム部分を透過して視認される位置決めマーカーで、実装する電子部品の位置合わせが行われるためである）。さらに、外観安定性の観点から銅箔の変色防止が求められている。
【００１２】
導体箔のエッチング制御性や表面平坦性および導体箔除去後の樹脂フィルム部分での透過視認性の要求は、銅張積層板における接合面の粗さを低減させる方向の要求（接合面の低粗度化）であり、接合面の低粗度化は、通常、表面処理銅箔と樹脂フィルムとの接合性を低下させる要因になる。一方、回路配線の長期信頼性の観点から、従来と同等以上の接合性（表面処理銅箔と樹脂フィルムとの接合性、例えば、0.8 N/mm以上のピール強度）が求められている。すなわち、これらの要求は従来の技術概念では相反する要求であり、該相反する要求を満たすためには、銅張積層板における更なる改良・改善が必要となる。
【００１３】
したがって、本発明は、銅箔と樹脂フィルムとの接合面を従来よりも低粗度化しても、従来と同等以上の接合性（銅箔と樹脂フィルムとの接合性）を有するFPCを可能にする銅張積層板、該銅張積層板を得るための表面処理銅箔、および該表面処理銅箔の製造方法を提供することを目的とする。
【課題を解決するための手段】
【００１４】
（I）本発明の１つの態様は、樹脂フィルムと貼り合わせて銅張積層板を形成するための表面処理銅箔であって、
前記表面処理銅箔は、銅原箔に対して、該銅原箔の前記樹脂フィルムと貼り合わせる側の表面に複数の被覆層が形成されたものであり、
前記複数の被覆層は、前記銅原箔の上に形成された下地ニッケルめっき層と、前記下地ニッケルめっき層の上に形成され所定の平均粒径を有する銅結晶粗化粒からなる粗化銅めっき層と、前記粗化銅めっき層の上に形成された亜鉛めっき層とを有する
表面処理銅箔を提供する。
【００１５】
本発明は、上記の本発明に係る表面処理銅箔（I）において、以下のような改良や変更を加えることができる。
（i）前記粗化銅めっき層における、前記銅結晶粗化粒の平均粒径が0.05μm以上0.3μm以下であり、該めっき層の平均厚さが0.001μm以上0.2μm以下である。なお、本発明において、めっき層の平均厚さとは、該めっき層の被膜量（単位面積あたりの質量）と該めっき層を構成する金属の理論密度（単位体積あたりの質量）とから換算したものである。
（ii）前記亜鉛めっき層の被膜量が、0.1μg/cm2以上3μg/cm2以下である。
（iii）前記銅原箔が圧延銅箔であり、前記複数の被覆層は、前記銅原箔と前記下地ニッケルめっき層との間に形成された下地銅めっき層を更に有する。
（iv）前記複数の被覆層は、前記亜鉛めっき層の上に形成されたクロメート処理層と、前記クロメート層の上に形成されたシランカップリング処理層とを更に有する。
（v）前記複数の被覆層は、前記粗化銅めっき層と前記亜鉛めっき層との間に形成された防錆ニッケルめっき層を更に有する。
【００１６】
（II）本発明の他の１つの態様は、銅原箔の少なくとも一方の表面上に複数の被覆層が形成された表面処理銅箔を製造する方法であって、
前記銅原箔の上に下地ニッケルめっき層を形成する下地ニッケルめっき層形成工程と、前記下地ニッケルめっき層の上に粗化銅めっき層を形成する粗化銅めっき層形成工程と、前記粗化銅めっき層の上に亜鉛めっき層を形成する亜鉛めっき層形成工程とを含み、
前記粗化銅めっき層形成工程が電解めっきによってなされ、該電解めっきを限界電流密度末満の電流密度で行う表面処理銅箔の製造方法を提供する。
【００１７】
本発明は、上記の本発明に係る表面処理銅箔の製造方法（II）において、以下のような改良や変更を加えることができる。
（vi）前記下地ニッケルめっき層形成工程の前に、前記銅原箔と前記下地ニッケルめっき層との間に下地銅めっき層を形成する下地銅めっき層形成工程を更に含む。
（vii）前記亜鉛めっき層の上にクロメート処理層を形成するクロメート処理層形成工程と、前記クロメート処理層の上にシランカップリング処理層を形成するシランカップリング処理層形成工程とを更に含む。
（viii）前記亜鉛めっき層形成工程の前に、前記銅粗化めっき層と前記亜鉛めっき層との間に防錆ニッケルめっき層を形成する防錆ニッケルめっき層形成工程を更に含む。
【００１８】
（III）本発明の更に他の１つの態様は、表面処理銅箔と樹脂フィルムとが貼り合わされた銅張積層板であって、前記表面処理銅箔が、上記の本発明に係る表面処理銅箔である銅張積層板を提供する。
【００１９】
本発明は、上記の本発明に係る銅張積層板（III）において、以下のような改良や変更を加えることができる。
（ix）前記表面処理銅箔と前記樹脂フィルムとの間のピール強度が、0.8 N/mm以上である。
（x）前記複数の被覆層の内の前記粗化銅めっき層と前記亜鉛めっき層とが合金化した銅−亜鉛合金層が形成されている。
【発明の効果】
【００２０】
本発明によれば、銅箔と樹脂フィルムとの接合面を従来よりも低粗度化しても、従来と同等以上の接合性（銅箔と樹脂フィルムとの接合性）を有するFPCを可能にする銅張積層板、該銅張積層板を得るための表面処理銅箔、および該表面処理銅箔の製造方法を提供することができる。
【図面の簡単な説明】
【００２１】
【図１】本発明に係る表面処理銅箔の構造の一例を示す断面模式図である。
【図２】本発明に係る銅張積層板の製造工程の一例を示すフロー図である。
【図３】実施例１の表面処理銅箔における粗化銅めっき層表面のSEM観察像である。
【図４】比較例１の表面処理銅箔における粗化銅めっき層表面のSEM観察像である。
【発明を実施するための形態】
【００２２】
（本発明の基本思想）
本発明者等は、前述したようなFPCに対する最近の要求（例えば、CCLにおける樹脂フィルムと銅箔の接合面低粗度化と高い接合性との両立）を満たすべく、接合面の低粗度化とピール強度との関係を詳細に調査した。
【００２３】
その調査のなかで、本発明者等は、従来技術の範疇で接合面を低粗度化すると、表面凹凸全体の平均は確かに小さくなるが、局所的には表面凹凸が小さい領域と大きい領域とに二極化する傾向があり、ピール強度のばらつきが大きくなる（その結果、FPCの製品歩留まりが低下する）ことを見出した。そこで、その要因を解明するために、粗化銅めっき層の形成プロセスにさかのぼって更に詳細に調査した。
【００２４】
特許文献１〜４のような従来技術においては、いずれの場合も粗化銅めっき層の形成プロセスが、限界電流密度以上の電流密度による電解めっき（いわゆる、やけめっき）によって行われている。なお、電解めっきにおける限界電流密度とは、ファラデーの法則から予想される単位時間当たりの析出量に対して析出する金属イオンの供給量が追いつかなくなる（拡散境界層内の当該金属イオンの濃度がゼロになる）電流密度と定義される。すなわち、やけめっきは、もはや定常状態の電解めっきではなく、非定常状態での電解めっきと言える。
【００２５】
非定常状態における物理化学現象（ここでは、電解めっきによる金属結晶粒の析出成長）は、定常解を持たないことから理論的な解析が困難であり、作製条件のわずかなゆらぎや極微量の不純物であっても、それらの影響を強く受け易い。そのため、従来技術における粗化銅めっき層形成工程は、数多くの検討の積み重ねから得られた形成条件によって成り立っていることが多い。
【００２６】
ここで、本発明者等は、従来の粗化銅めっき層の形成プロセスがやけめっきであること自体について考察した。
【００２７】
従来技術において、粗化銅めっき層は、銅原箔または下地銅めっき層の直上に形成されている。すなわち、粗化銅めっき層／銅原箔の界面や粗化銅めっき層／下地銅めっき層の界面は、ほぼ同種界面になっている（銅原箔や粗化銅めっき層を銅合金にしたとしても、銅を主成分とする合金の組み合わせの範疇では、ほぼ同種界面と言える）。
【００２８】
電解めっきによる金属結晶粒の析出成長を考えた場合、定常状態の成長条件下で同種界面を形成するような同種成長をさせると、原理的に沿面成長性が高いために緻密で平滑な層が形成され易く、明確な表面凹凸を有する粗化層（すなわち、多核三次元成長が主となるめっき層）の形成は困難であると考えられる。言い換えると、同種成長において多核三次元成長を実現するために、非定常状態での電解めっき（やけめっき）が必要であったと考えられる。
【００２９】
しかしながら、非定常状態での電解めっきでは、前述したように制御困難な因子の影響が強く出るため、局所的に表面凹凸が小さい領域と大きい領域とに二極化し易く、接合面の低粗度化を進めようとするとその二極化が顕在化するため、ピール強度のばらつきが大きく現れると考えられた。そして、前述の要求（接合面の低粗度化と高い接合性との両立）を満たすためには、制御された大きさ・形状の粗化粒を均等に析出成長させること（すなわち、定常状態の成長条件下で多核三次元成長が主となる電解めっきを行うこと）が必要と考えられた。
【００３０】
本発明者等は、詳細な調査・検討および考察の結果、粗化銅めっき層の形成を異種界面上に行うことに解の可能性を見出した。異種界面上に析出成長させることにより析出粒の沿面成長が抑制され、定常成長条件下であっても多核三次元成長を主とする電解めっきが可能になる。本発明は、これらの知見に基づいて完成されたものである。
【００３１】
以下、本発明に係る実施形態について図面を参照しながら説明する。なお、本発明はここで取り上げた実施形態に限定されることはなく、発明の技術的思想を逸脱しない範囲で組合せや改良が適宜可能である。
【００３２】
［表面処理銅箔の構造］
図１は、本発明に係る表面処理銅箔の構造の一例を示す断面模式図である。なお、図１には、銅張積層板の構成が理解し易くなるように、貼り合わせる樹脂フィルムも示した。図１に示したように、本発明に係る表面処理銅箔10は、樹脂フィルム11と貼り合わせて銅張積層板を形成するための表面処理銅箔であって、銅原箔1の少なくとも一方の表面（樹脂フィルム11と貼り合わせる側の表面）上に複数の被覆層が形成されたものである。
【００３３】
当該複数の被覆層としては、銅原箔1の上に形成された下地銅めっき層2と、下地銅めっき層2の上に形成された下地ニッケルめっき層3と、前記下地ニッケルめっき層3の上に形成された粗化銅めっき層4と、粗化銅めっき層4の上に形成された防錆ニッケルめっき層5と、防錆ニッケルめっき層5の上に形成された亜鉛めっき層6と、亜鉛めっき層6の上に形成されたクロメート処理層7と、クロメート処理層7の上に形成されたシランカップリング処理層8とから構成される。
【００３４】
なお、本発明において、下地銅めっき層2は、必須の層ではないが、銅原箔1の表面に残存する望まない凹凸（例えば、銅原箔1製造時に生じた微小なオイルピットや傷）を補修する観点から、形成されることが好ましい。クロメート処理層7およびシランカップリング処理層8も、それらに限定されるものではなく、それぞれ防錆・耐食性および化学的接合性の作用効果を有する他の層を用いてもよい。また、本発明の下地ニッケルめっき層3は防錆層としての作用効果も有することから、防錆ニッケルめっき層5も必須の層ではない（詳細は後述する）。
【００３５】
銅原箔1の他方の表面（樹脂フィルム11と貼り合わせる側と反対側の表面）は、FPC回路配線の表側となる面であり、防錆（耐湿性）の観点から、銅原箔1の上に下地ニッケルめっき層3’または防錆ニッケルめっき層5’が形成され、下地ニッケルめっき層3’または防錆ニッケルめっき層5’の上に亜鉛めっき層6’が形成され、亜鉛めっき層6’の上にクロメート処理層7’が形成されることが好ましい。なお、上述と同様に、この構造に限定されるものではなく、耐湿性が確保できる他の被覆層構造を用いてもよい。
【００３６】
以下、各構成について具体的に説明する。
【００３７】
（銅原箔）
銅原箔1に特段の限定はなく、従前の銅箔（圧延銅箔、電解銅箔）を用いることができる。FPCにおいて極めて優れた屈曲特性（例えば、100万回以上の屈曲特性）が要求される場合、圧延銅箔を用いることが好ましい。また、素材としては、純銅（例えば、タフピッチ銅（JIS H 3100 C1100）や無酸素銅（JIS H 3100 C1020））、および銅（Cu）にスズ（Sn）や銀（Ag）が微量添加された希薄銅合金がよく用いられる。機械的強度特性が優先される場合は、銅原箔1として銅合金材（希薄合金よりも添加元素濃度が高い合金）が用いられることもある。
【００３８】
（下地銅めっき層）
下地銅めっき層2は、銅原箔1の直上に形成され、銅原箔1の表面に残存する望まない凹凸（例えば、銅原箔1製造時に生じた微小なオイルピットや傷）を補修するための層である。所定の下地銅めっき層2を設けることにより、その上に形成する下地ニッケルめっき層3の表面を平滑化・安定化することができ、ひいては粗化銅めっき層4の粗化粒形状（厚さ（凹凸）方向や面内方向の形状）を均等化・安定化することができる利点がある。下地銅めっき層2の平均厚さは0.1μm以上0.6μm以下が好ましい。平均厚さが0.1μm未満になると、下地銅めっき層2の作用効果が不十分になる。平均厚さが0.6μm超では、作用効果が飽和しプロセスコストが無駄になる。素材としては、純銅または銅原箔1と同じ組成が好ましい。
【００３９】
（下地ニッケルめっき層）
下地ニッケル（Ni）めっき層3は、銅原箔1または下地銅めっき層2の直上に形成され、粗化銅めっき層4の下地となる層である。所定の下地ニッケルめっき層3を設けることにより、その上に形成する銅めっき層において、析出粒の沿面成長が抑制され、定常成長条件下であっても多核三次元成長を主とする電解めっきが可能になる。その結果、粗化粒形状（厚さ（凹凸）方向や面内方向の形状）を均等化・安定化することができる。下地ニッケルめっき層3は、本発明の表面処理銅箔10における最も特徴的な層である。
【００４０】
さらに、下地ニッケルめっき層3は、防錆層としての作用効果も兼ね備える。具体的には、ニッケルめっき層は、Cu原子の拡散バリアとして作用し、銅箔の変色を抑制する効果がある。樹脂フィルムへのCu原子の拡散は接合性を劣化させると言われており、それを抑制する効果もある。
【００４１】
下地ニッケルめっき層3の平均厚さは0.005μm以上0.1μm以下が好ましい。平均厚さが0.005μm未満になると、下地ニッケルめっき層3でその下の層（銅原箔1または下地銅めっき層2）の表面を一様に覆うことが困難になり、下地ニッケルめっき層3の作用効果が不十分になる。平均厚さが0.1μm超では、作用効果が飽和しプロセスコストが無駄になる。
【００４２】
なお、本発明における下地ニッケルめっき層3は、ニッケル−コバルト（Ni-Co）合金めっき層である場合を含むものとする。下地ニッケルめっき層3をニッケル−コバルト合金めっき層とする場合、コバルト含有率は、ニッケルとコバルトとの合計被膜量に対して40質量％以上75質量％以下が好ましい。また、銅原箔1の反対側の面の直上に、防錆層として下地ニッケルめっき層3’を形成してもよい。
【００４３】
（粗化銅めっき層）
粗化銅めっき層4は、下地ニッケルめっき層3の直上に形成される。粗化銅めっき層4の粗化粒形状は、「樹脂フィルムと銅箔との接合性（アンカー効果）」、「銅箔のエッチング制御性」、「FPC回路配線の電気的な高周波特性」および「導体箔除去後の樹脂フィルム部分での透過視認性」に対して影響するため、平均粒径が0.05μm以上0.3μm以下であることが好ましい。
【００４４】
また、粗化銅めっき層4の平均厚さは0.001μm以上0.2μm以下が好ましい。平均厚さが0.001μm未満になると、粗化粒の平均粒径が小さくなり過ぎてアンカー効果がほとんど得られず接合性が不十分になる。
【００４５】
一方、本発明において粗化銅めっき層4の平均厚さが0.2μm超になると、粗化銅めっき層4表面の低粗度化が不十分になる（表面粗度が大き過ぎる）、または隣接する粗化粒同士が合体して平滑な膜状となって粗化銅めっき層4の表面粗度が激減する、という一見逆の現象が生じる。これは、本発明の粗化銅めっき層4が限界電流密度未満の電解めっきによって形成されることに起因する（析出成長時の核生成頻度が低いと各粒が大きくなり易く、核生成頻度が高いと粒同士が合体し易くなる）。粗化銅めっき層4表面の低粗度化が不十分な場合、「銅箔のエッチング制御性」や「FPC回路配線の電気的な高周波特性」や「導体箔除去後の樹脂フィルム部分での透過視認性」が低下しはじめる。隣接する粗化粒同士が合体して粗化銅めっき層4が平滑な膜状となった場合、「樹脂フィルムと銅箔との接合性（アンカー効果）」が不十分になる。
【００４６】
（防錆ニッケルめっき層）
防錆ニッケルめっき層5は、粗化銅めっき層4の直上に形成される。ただし、本発明においては、前述したように下地ニッケルめっき層3が存在するので、防錆ニッケルめっき層5は必須の層ではない（すなわち、形成されてもよいし、形成されなくてもよい）。後のCCL製造工程での熱処理におけるCu原子の拡散（それによる銅箔の変色や接合性の劣化）の抑制が強く求められる場合には、防錆ニッケルめっき層5を形成することが好ましい。防錆ニッケルめっき層5を形成する場合、その被膜量は、2μg/cm2以上20μg/cm2以下が好ましい。該被膜量が2μg/cm2未満では、拡散バリアとして作用が低下する。該被膜量が20μg/cm2超になると、エッチング制御性が低下する。
【００４７】
下地ニッケルめっき層3と同様に、防錆ニッケルめっき層5も、ニッケル−コバルト合金めっき層である場合を含むものとする。ニッケルめっき層5をニッケル−コバルト合金めっき層とする場合、コバルト含有率は、ニッケルとコバルトとの合計被膜量に対して40質量％以上75質量％以下が好ましい。また、銅原箔1の反対側の面に、防錆ニッケルめっき層5’を形成してもよい。
【００４８】
（亜鉛めっき層）
亜鉛（Zn）めっき層6は、粗化銅めっき層4または防錆ニッケルめっき層5の直上に形成され、亜鉛めっき層6’は、下地ニッケルめっき層3’または防錆ニッケルめっき層5’の直上に形成される。亜鉛めっき層6，6’は、クロメート処理層7，7’の形成やシランカップリング処理層8の形成の下地となる層である。亜鉛めっき層6，6’の被膜量は、0.1μg/cm2以上3μg/cm2以下が好ましい。該被膜量が0.1μg/cm2未満では、亜鉛めっき層6，6’の作用効果が不十分になる。該被膜量が3μg/cm2超になると、亜鉛めっき層が厚くなり過ぎるため、耐薬品性（例えば、耐酸性）が低下する。
【００４９】
なお、防錆ニッケルめっき層5を形成しない場合、亜鉛めっき層6は粗化銅めっき層4の直上に形成されるが、この場合の粗化銅めっき層4と亜鉛めっき層6とは、後のCCL製造工程での熱処理を通して合金化して銅−亜鉛合金層が形成される。銅−亜鉛合金層の形成は、結果として亜鉛めっき層6の耐薬品性（耐食性）を向上させる作用効果を有する。
【００５０】
（クロメート処理層）
クロメート処理層7，7’は、それぞれ亜鉛めっき層6，6’の直上に形成される。クロメート処理層7，7’は、表面処理銅箔10において主に防錆・耐食性の確保を担う層である。クロメート処理層7，7’として特段の限定はなく、従前の技術を利用できるが、環境保護の観点から３価クロメート処理層であることが好ましい。クロメート処理層7，7’の被膜量は、クロム量として0.1μg/cm2以上1μg/cm2以下が好ましい。該被膜量が0.1μg/cm2未満では、防錆・耐食効果が不十分になる。該被膜量が1μg/cm2超になると、クロメート処理層自体が厚く脆弱になり、ピール強度が低下する。
【００５１】
（シランカップリング処理層）
シランカップリング処理層8は、クロメート処理層7の直上に形成される。シランカップリング処理層8は、CCLにおいて樹脂フィルム11との化学的な接合作用を担う層である。シランカップリング処理層8として特段の限定はなく、従前の技術を利用できる。
【００５２】
［銅張積層板の製造方法］
本発明に係る銅張積層板の製造方法について、図２を用いて説明する。図２は、本発明に係る銅張積層板の製造工程の一例を示すフロー図である。なお、以下では、洗浄工程や乾燥工程の説明を省略する場合があるが、それらの工程は必要に応じて適宜行われることが好ましい。
【００５３】
（S10）銅原箔準備工程
本工程では、銅原箔1を準備する。前述したように、銅原箔1自体に特段の限定はなく、従前の圧延銅箔や電解銅箔を用いることができるので、銅箔準備方法にも特段の限定はなく、従前の方法を用いることができる。
【００５４】
（S20）下地銅めっき層形成工程
本工程では、銅原箔1の直上に下地銅めっき層2を形成する。前述したように、本工程は、必須の工程ではないが、銅原箔1の表面に残存する望まない凹凸を補修する観点から、行われることが好ましい。
【００５５】
下地銅めっき層2を形成する前に、電解脱脂処理および酸洗処理を行って銅原箔1の表面を清浄化することは好ましい。電解脱脂処理は、銅原箔1をアルカリ水溶液に浸漬し陰極電解脱脂を行う処理である。アルカリ水溶液としては、例えば、水酸化ナトリウム（NaOH）を20 g/L以上60 g/L以下、炭酸ナトリウム（Na2CO3）を10 g/L以上30 g/L以下で含む水溶液を用いることができる。
【００５６】
酸洗処理は、電解脱脂処理を行った銅原箔1を酸性水溶液に浸漬し、銅原箔1の表面に残存するアルカリ成分の中和および銅酸化膜の除去を行う処理である。酸性水溶液としては、例えば、硫酸（H2SO4）を120 g/L以上180 g/L以下含む水溶液や、クエン酸（C6H8O7）水溶液、銅エッチング液等を用いることができる。
【００５７】
下地銅めっき層2の形成は、硫酸銅および硫酸を主成分とする酸性銅めっき浴にて銅原箔1を陰極とする電解処理により行う。酸性銅めっき浴の液組成、液温、電解条件、下地銅めっき層の平均厚さは、例えば下記の範囲から選択されることが好ましい。
硫酸銅五水和物：20 g/L以上300 g/L以下（50 g/L以上300 g/L以下がより好ましい）
硫酸：10 g/L以上200 g/L以下（30 g/L以上200 g/L以下がより好ましい）
添加剤：所定の有機系添加剤を添加
液温：15℃以上50℃以下
電流密度：2 A/dm2以上15 A/dm2以下（限界電流密度末満とする）
処理時間：1秒間以上30秒間以下
平均厚さ：0.1μm以上0.6μm以下。
【００５８】
所定の有機系添加剤としては、例えば、メルカプト基を持つ化合物（例えば、3-メルカプト-1-スルホン酸（MPS）、ビス(3-スルホプロピル)ジスルフィド（SPS））、界面活性剤（例えば、ポリエチレングリコール（PEG）、ポリプロピレングリコール（PPG）、ポリオキシアルキレンエーテル）、レベリング剤（例えば、ジアリルジアルキルアンモニウムアルキルサルフェイト）、および塩化物イオンを含む水溶液（例えば、塩酸水溶液）を、組み合わせた添加剤が用いられる。
【００５９】
このような添加剤は、構成成分の試薬（市販品）を所定量配合して作製することが可能である。また、構成成分が予め配合されて市販されているめっき用薬液（例えば、メルカプト基を持つ化合物が配合されためっき用薬液、界面活性剤が配合されためっき用薬液、レベリング剤が配合されためっき用薬液）を混合して用いることも可能である。さらに、構成成分が予め配合されて市販されているめっき用薬液と、構成成分の試薬（市販品）とを混合して用いることも可能である。
【００６０】
より具体的には、下地銅めっき浴中のメルカプト基を持つ化合物の濃度としては、例えばSPSの場合、10 mg/L以上60 mg/L以下が好ましく、10 mg/L以上45 mg/L以下がより好ましく、10 mg/L以上30 mg/L以下が更に好ましい。SPSの濃度が10 mg/L未満であると、本添加剤を添加することの効果が十分に得られない。一方、SPSの濃度が60 mg/L超になると、本添加剤の作用効果が飽和して、無駄な材料コストが発生する。
【００６１】
界面活性剤としては、例えば、荏原ユージライト株式会社製のCU-BRITE TH-R III（登録商標）シリーズの界面活性剤薬液を用いることができる。この場合、下地銅めっき浴中への添加濃度は、1 mL/L以上5 mL/L以下が好ましい。
【００６２】
レベリング剤としては、例えば、荏原ユージライト株式会社製のCU-BRITE TH-R III（登録商標）シリーズの高分子炭化水素を主成分とするレベリング剤薬液を用いることができる。この場合、下地銅めっき浴中への添加濃度は、3 mL/L以上10 mL/L以下が好ましい。
【００６３】
塩化物イオンを含む水溶液としては、例えば、市販の塩酸（塩化水素濃度35％〜37％）を用いることができる。この場合、下地銅めっき浴中への添加濃度は、0.05 mL/L以上0.3 mL/L以下が好ましい。
【００６４】
（S30）下地ニッケルめっき層形成工程
本工程では、銅原箔1または下地銅めっき層2の直上に下地ニッケルめっき層3を形成する。下地ニッケルめっき層3の形成は、例えば、下記のめっき条件から選択されることが好ましい。
硫酸ニッケル六水和物：280 g/L以上320 g/L以下
塩化ニッケル：40 g/L以上50 g/L以下
硼酸：40 g/L以上60 g/L以下
その他成分：他の金属元素（例えばCo）を添加してNi合金めっき層としてもよい
液温：30℃以上60℃以下
電流密度：0.5 A/dm2以上10 A/dm2以下（限界電流密度末満とする）
処理時間：1秒間以上10秒間以下
平均厚さ：0.005μm以上0.1μm以下。
【００６５】
また、下地ニッケルめっき層3としてニッケル−コバルト合金めっきを施す場合は、例えば、下記のような成分を含むめっき浴を用いることが好ましい。
硫酸ニッケル六水和物：150 g/L以上250 g/L以下
硫酸コバルト七水和物：5 g/L以上50 g/L以下
クエン酸三ナトリウム：5 g/L以上50 g/L以下。
【００６６】
（S40）粗化銅めっき層形成工程
本工程では、下地ニッケルめっき層3の直上に粗化銅めっき層4を形成する。粗化銅めっき層4の形成は、硫酸銅および硫酸を主成分とする酸性銅めっき浴にて銅原箔1を陰極とする電解処理により行い、粗化粒を下地ニッケルめっき層3の表面に析出成長させるものである。酸性銅めっき浴の液組成、液温、電解条件、粗化銅めっき層の平均厚さは、例えば下記の範囲から選択されることが好ましい。
硫酸銅五水和物：20 g/L以上300 g/L以下（50 g/L以上300 g/L以下がより好ましい）
硫酸：10 g/L以上200 g/L以下（30 g/L以上200 g/L以下がより好ましい）
その他成分、添加剤：特になし
液温：15℃以上50℃以下
電流密度：2 A/dm2以上15 A/dm2以下（限界電流密度末満とする、3 A/dm2以上10 A/dm2以下がより好ましい）
処理時間：0.1秒間以上25秒間以下
平均厚さ：0.001μm以上0.2μm以下。
【００６７】
本発明における粗化銅めっき層形成工程は、従来技術のそれと異なって限界電流密度未満の通常電解めっきによって行うところに大きな特徴がある。また、従来技術のように析出成長する粗化粒の形状制御のために、めっき浴に他の成分や添加剤を添加する必要がなく、銅成分のみからなる単純めっき浴を利用できる特徴もある。これらの特徴（限界電流密度未満の電解めっき、単純めっき浴の利用）から、本粗化銅めっき層形成工程は、ファラデーの法則や核生成理論に基づく理論的解析が容易になり、めっき層の被膜量（平均厚さ）や銅結晶粗化粒の形状・平均粒径を精度よく制御することができる。核生成頻度の制御性の観点から、電解めっきの電流密度は、限界電流密度の1/5以上2/3以下がより好ましい。なお、本粗化銅めっき層形成工程は、めっき浴に他の成分や添加剤を添加することを否定するものではない。
【００６８】
（S50）防錆ニッケルめっき層形成工程
本工程では、粗化銅めっき層4の直上に防錆ニッケルめっき層5を形成する。防錆ニッケルめっき層5の形成は、例えば、下記のめっき条件から選択されることが好ましい。
硫酸ニッケル六水和物：280 g/L以上320 g/L以下
塩化ニッケル：40 g/L以上50 g/L以下
硼酸：40 g/L以上60 g/L以下
その他成分：他の金属元素（例えばCo）を添加してNi合金めっき層としてもよい
液温：30℃以上60℃以下
電流密度：0.5 A/dm2以上10 A/dm2以下（限界電流密度末満とする）
処理時間：1秒間以上10秒間以下
被膜量：2μg/cm2以上20μg/cm2以下。
【００６９】
また、防錆ニッケルめっき層5としてニッケル−コバルト合金めっきを施す場合は、例えば、下記のような成分を含むめっき浴を用いることが好ましい。
硫酸ニッケル六水和物：150 g/L以上250 g/L以下
硫酸コバルト七水和物：5 g/L以上50 g/L以下
クエン酸三ナトリウム：5 g/L以上50 g/L以下。
【００７０】
（S60）亜鉛めっき層形成工程
本工程では、防錆ニッケルめっき層5の直上に亜鉛めっき層6を形成する。防錆ニッケルめっき層5を形成しなかった場合は、粗化銅めっき層4の直上に亜鉛めっき層6を形成する。亜鉛めっき層6の形成は、例えば、下記のめっき条件から選択されることが好ましい。
硫酸亜鉛：80 g/L以上120 g/L以下
硫酸ナトリウム：60 g/L以上80 g/L以下
液温：15℃以上35℃以下
電流密度：0.1 A/dm2以上10 A/dm2以下（限界電流密度末満とする）
処理時間：0.2秒間以上10秒間以下
被膜量：0.1μg/cm2以上3μg/cm2以下。
【００７１】
（S70）クロメート処理層形成工程
本工程では、亜鉛めっき層6の直上にクロメート処理層7を形成する。クロメート処理層7の形成は、例えば、下記の処理条件から選択されることが好ましい。
処理液：３価クロムの反応型クロメート液（３価クロムイオン濃度：金属クロム換算で70 mg/L以上500 mg/L未満。３価クロムイオンの供給源に特段の限定はなく、例えば、硝酸クロム、硫酸クロム、塩化クロムが挙げられる）
液温：15℃以上40℃以下
処理時間：3秒間以上30秒間以下
被膜量：クロム量として0.1μg/cm2以上1μg/cm2以下。
【００７２】
（S80）シランカップリング処理層形成工程
本工程では、クロメート処理層7の直上にシランカップリング処理層8を形成する。シランカップリング処理層8の形成は、例えば、下記の処理条件から選択されることが好ましい。
処理液：シランカップリング液（積層する可撓性基材に適したものを選択する。例えば、可撓性基材がポリイミドからなる場合、アミノシランやアミノプロピルトリメトキシシランを主成分とするものを選択することが望ましい）
液温：15℃以上35℃以下
処理時間：3秒間以上40秒間以下
乾燥温度：100℃以上200℃以下
乾燥時間：5秒間以上35秒間以下
厚さ：分子層レベル。
【００７３】
以上S10〜S80の工程により、本発明に係る表面処理銅箔10（銅張積層板用の表面処理銅箔）が完成する。
【００７４】
なお、銅原箔1の他方の表面上に下地ニッケルめっき層3’または防錆ニッケルめっき層5’、亜鉛めっき層6’、ロメート処理層7’を形成する際には、それぞれ上述の下地ニッケルめっき層3’、防錆ニッケルめっき層5、亜鉛めっき層6、クロメート処理層7と同じ方法で形成することができる。また、下地ニッケルめっき層3’、防錆ニッケルめっき層5’、亜鉛めっき層6’、クロメート処理層7’の形成は、下地ニッケルめっき層3、防錆ニッケルめっき層5、亜鉛めっき層6、クロメート処理層7の形成と同時に行ってもよいし、別個に行ってもよい。
【００７５】
（S90）可撓性基材積層工程
本工程では、表面処理銅箔10と樹脂フィルム11とを積層する。二層銅張積層板の場合、表面処理銅箔10と樹脂フィルム11とが、樹脂接着層を介さずに加熱・押圧されて直接積層される。加熱・押圧の条件は、樹脂フィルム11の性状により適宜設定されるが、例えば下記の範囲から選択されることが好ましい。
温度：150℃以上350℃以下
圧力：0.5 MPa以上30 MPa以下
保持時間：5分間以上60分間以下。
【００７６】
本工程により、本発明に係る銅張積層板が完成する。
【００７７】
なお、銅原箔1として圧延銅箔を用いた場合、本工程の加熱により、圧延銅箔は再結晶焼鈍されて立方体集合組織に調質され、圧延銅箔の屈曲特性（すなわち、最終的なFPCの屈曲特性）が飛躍的に向上する。また、本工程のハンドリング中に、表面処理銅箔10の望まない変形（伸び、しわ、折れ等）を防ぐため、本工程に供される表面処理銅箔10（少なくとも銅原箔1）は、再結晶組織に調質されていない状態（少なくとも焼鈍されていない状態）であることが好ましい。
【００７８】
上記では、予め成形された樹脂フィルム11を可撓性基材として用いた場合について説明したが、本発明はそれに限定されるものではない。例えば、ポリイミドになるワニスを表面処理銅箔10の接合面に塗布し、熱処理によって該ワニスを硬化させて可撓性基材とする積層方法（キャスト法による二層銅張積層板の製造）であってもよい。また、本発明の銅張積層板は、樹脂フィルム11の片面に表面処理銅箔10が積層された二層片面銅張積層板であってもよいし、樹脂フィルム11の両面に表面処理銅箔10が積層された二層両面銅張積層板であってもよい。
【００７９】
［FPCの製造方法］
上記で得られた銅張積層板に対し、回路配線の形成工程を行うことによりFPCが製造される。回路配線の形成工程は、通常、銅張積層板の表面処理銅箔10の一部を化学エッチング除去することによりなされる。
【実施例】
【００８０】
以下、本発明を実施例に基づいて更に詳しく説明するが、本発明はこれらに限定されるものではない。
【００８１】
［実施例１の表面処理銅箔の作製］
以下の手順により、実施例１の表面処理銅箔10を作製した。はじめに、銅原箔1として、無酸素銅からなる圧延銅箔（厚さ11μm）を準備した。次に、銅原箔1に対して電解脱脂処理および酸洗処理をそれぞれ下記の条件で施して、銅原箔1の表面を清浄化した。酸洗処理の後、銅原箔1を水洗した。
【００８２】
（電解脱脂処理）
溶液：水酸化ナトリウム40 g/Lと炭酸ナトリウム20 g/Lとを含む水溶液
液温：40℃
電荷密度：100 C/dm2（10 A/dm2×10 s）。
【００８３】
（酸洗処理）
溶液：硫酸150 g/Lを含む水溶液
液温：室温（25℃）
処理時間：10秒。
【００８４】
次に、銅原箔1の一方の面に、下記のめっき条件により下地銅めっき層2を形成し、その後、水洗を行った。
（下地銅めっき層形成工程）
硫酸銅五水和物：170 g/L
硫酸：70 g/L
添加剤１：有機硫黄化合物としてSPS  30 mg/L
添加剤２：界面活性剤として荏原ユージライト株式会社製のCU-BRITE TH-R III
シリーズの界面活性剤薬液  3 mL/L
添加剤３：レベリング剤として荏原ユージライト株式会社製のCU-BRITE TH-R III
シリーズの高分子炭化水素を主成分とするレベリング剤薬液  5 mL/L
添加剤４：塩化物イオンを含む水溶液として塩酸試薬原液  0.15 mL/L
液温：35℃
電荷密度：70 C/dm2（7 A/dm2×10 s）
平均厚さ：0.1μm。
【００８５】
次に、下地銅めっき層2を形成した銅原箔1の両面（下地銅めっき層2上、銅原箔1の他方の面）に対し、下記のめっき条件により下地ニッケルめっき層3，3’を形成し、その後、水洗を行った。ここでは、下地ニッケルめっきとして、ニッケル−コバルト合金めっきを行った。
（下地ニッケルめっき層形成工程）
硫酸ニッケル六水和物：200 g/L
硫酸コバルト七水和物：30 g/L
クエン酸三ナトリウム：30 g/L
液温：50℃
電荷密度：10 C/dm2（2 A/dm2×5 s）
平均厚さ：0.015μm。
【００８６】
次に、下地ニッケルめっき層3上に、下記のめっき条件により粗化銅めっき層4を形成し、その後、水洗を行った。
（粗化銅めっき層形成工程）
硫酸銅五水和物：170 g/L
硫酸：70 g/L
液温：40℃
電荷密度：15 C/dm2（5 A/dm2×3 s）。
平均厚さ：0.025μm。
【００８７】
次に、粗化銅めっき層4および下地ニッケルめっき層3’上に、下記のめっき条件により亜鉛めっき層6，6’を形成し、その後、水洗を行った。
（亜鉛めっき層形成工程）
硫酸亜鉛：90 g/L
硫酸ナトリウム：70 g/L
液温：30℃
電荷密度：1.5 C/dm2（1.5 A/dm2×1 s）
被膜量：1.2μg/cm2（平均厚さ：0.0017μm）。
【００８８】
次に、亜鉛めっき層6，6’上に、下記の処理条件によりクロメート処理層7，7’を形成した。
（クロメート処理層形成工程）
処理液：硝酸クロムを３価クロムイオンの供給源とした３価クロムの反応型クロメート液
（３価クロムイオン濃度：金属クロム換算で300 mg/L）
液温：30℃
処理時間：5秒間
被膜量：0.7μg/cm2。
【００８９】
次に、クロメート処理層7上に、下記の処理条件によりシランカップリング処理層8を形成した。
（シランカップリング処理層形成工程）
処理液：5％の3-アミノプロピルトリメトキシシランを含有するシランカップリング液
液温：室温（25℃）
処理時間：5秒間
加熱乾燥：200℃，15秒間。
【００９０】
［実施例２の表面処理銅箔の作製］
実施例２の表面処理銅箔10は、下地ニッケルめっき層3，3’を純ニッケルめっき層とし、粗化銅めっき層4上に純ニッケルの防錆ニッケルめっき層5を形成したこと以外は、上述の実施例１の表面処理銅箔10と同様の条件で作製した。下地ニッケルめっき層3，3’および防錆ニッケルめっき層5のめっき条件は、下記のとおりである。
（下地ニッケルめっき層形成工程、防錆ニッケルめっき層形成工程）
硫酸ニッケル六水和物：300 g/L
塩化ニッケル：45 g/L
硼酸：50 g/L
液温：50℃
電荷密度：10 C/dm2（2 A/dm2×5 s）
被膜量：15μg/cm2（平均厚さ：0.02μm）。
【００９１】
［実施例３の表面処理銅箔の作製］
実施例３の表面処理銅箔10は、粗化銅めっき層形成工程における電荷密度を0.55 C/dm2（5.5 A/dm2×0.1 s）として粗化銅めっき層4の平均厚さを0.001μmとしたこと以外は、上述の実施例１の表面処理銅箔10と同様の条件で作製した。
【００９２】
［実施例４の表面処理銅箔の作製］
実施例４の表面処理銅箔10は、粗化銅めっき層形成工程における電荷密度を36 C/dm2（6 A/dm2×6 s）として粗化銅めっき層4の平均厚さを0.06μmとしたこと以外は、上述の実施例１の表面処理銅箔10と同様の条件で作製した。
【００９３】
［実施例５の表面処理銅箔の作製］
実施例５の表面処理銅箔10は、粗化銅めっき層形成工程における電荷密度を120 C/dm2（6 A/dm2×20 s）として粗化銅めっき層4の平均厚さを0.2μmとしたこと以外は、上述の実施例１の表面処理銅箔10と同様の条件で作製した。
【００９４】
［比較例１の表面処理銅箔の作製］
比較例１の表面処理銅箔は、従来技術の範疇で粗化銅めっき層を低粗度化したものであり、従来技術の基準となる試料である。具体的な作製方法としては、下地銅めっき層形成工程において所定の有機系添加剤を添加しないで下地銅めっき層2を形成し、下地ニッケルめっき層3を形成せず、粗化銅めっき層形成工程を限界電流密度超の条件で電荷密度を36 C/dm2（60 A/dm2×0.6 s）として粗化銅めっき層4の平均厚さを0.06μmとした。それ以外は、上述の実施例１の表面処理銅箔10と同様の条件で作製した。
【００９５】
［比較例２の表面処理銅箔の作製］
比較例２の表面処理銅箔は、下地ニッケルめっき層3を形成しなかったこと以外は、上述の実施例１の表面処理銅箔10と同様の条件で作製した。
【００９６】
［比較例３の表面処理銅箔の作製］
比較例３の表面処理銅箔は、粗化銅めっき層形成工程における硫酸銅五水和物の濃度を250 g/Lとし、電荷密度を0.68 C/dm2（6.8 A/dm2×0.1 s）として粗化銅めっき層4の平均厚さを0.0002μmとしたこと以外は、上述の実施例１の表面処理銅箔10と同様の条件で作製した。
【００９７】
［比較例４の表面処理銅箔の作製］
比較例４の表面処理銅箔は、粗化銅めっき層形成工程における電荷密度を180 C/dm2（6 A/dm2×30 s）として粗化銅めっき層4の平均厚さを0.3μmとしたこと以外は、上述の実施例１の表面処理銅箔10と同様の条件で作製した。
【００９８】
［銅張積層板の作製］
上記の実施例１〜５および比較例１〜４の表面処理銅箔を用いて、以下の条件により、実施例１〜５および比較例１〜４の銅張積層板を作製した。なお、銅張積層板としては、表面処理銅箔の粗化面（粗化銅めっき層4を形成した側の面）を樹脂フィルムに対向させて、樹脂フィルムの片面に表面処理銅箔を積層した二層片面銅張積層板を作製した。
樹脂フィルム：ポリイミドフィルム（厚さ25μm、株式会社カネカ製、ピクシオ）
温度：300℃
圧力：5 MPa
保持時間：15分間。
【００９９】
［FPC模擬試料の作製］
実施例１〜５および比較例１〜４の銅張積層板に対して、表面処理銅箔の一部を化学エッチング除去して回路配線（線幅1 mm）を形成したFPC模擬試料（実施例１〜５および比較例１〜４）を作製した。化学エッチング除去は、塩化第二鉄のスプレーエッチングにより行った。
【０１００】
［表面処理銅箔およびFPC模擬試料の性状調査］
（１）表面処理銅箔の表面微細組織観察
実施例１〜５および比較例１〜４の表面処理銅箔に対して、走査型電子顕微鏡（SEM）を用いて、粗化銅めっき層表面の微細組織を観察した。また、取得したSEM観察像に画像解析を行って、粗化粒の平均粒径を求めた。具体的には、取得したSEM観察像内の各粒に対して、当該粒の面積と等価面積になる円（等価円）の直径を求め、その平均値を平均粒径とした。平均粒径の結果を後述の表１に示す。
【０１０１】
（２）FPC模擬試料におけるピール強度測定
実施例１〜５および比較例１〜４のFPC模擬試料における回路配線（表面処理銅箔が残存している部分）に対して、JIS C6481に準拠してピール強度の測定を行い、5試料の平均値を求めた。最近では、樹脂フィルムと銅箔との接合性の指標として、0.8 N/mm以上のピール強度が求められていることから、ここでの合否の判定基準も0.8 N/mmとした。また、該平均値と最大値との差および該平均値と最小値との差を、該平均値に対するプラスマイナス（±）で表記した。プラスマイナスの数値の大きさは、ピール強度のばらつきが大きいことを意味する。結果を表１に併記する。
【０１０２】
（３）露出したポリイミドフィルム部分での光透過性測定
実施例１〜５および比較例１〜４のFPC模擬試料における露出したポリイミドフィルム部分対して、ヘイズメーター（BYKガードナー・ヘイズ-ガード プラス、株式会社東洋精機製作所）を用いて、該ポリイミドフィルムの全光線透過率Tt、拡散透過率Tdを測定し、曇度H（Td/Tt × 100％）を算出した。導体箔除去後の樹脂フィルム部分での透過視認性の観点からは、60％以下の曇度Hが指標の一つと考えられていることから、ここでの合否の判定基準も「H≦60％」とした。結果を表１に併記する。
【０１０３】
【表１】
0005728117.tif 000002
【０１０４】
図３は、実施例１の表面処理銅箔における粗化銅めっき層表面のSEM観察像であり、図４は、比較例１の表面処理銅箔における粗化銅めっき層表面のSEM観察像である。図３から、実施例１における粗化粒の平均粒径は0.15μmと計測され、図４から、比較例１における粗化粒の平均粒径は0.2μmと計測された。
【０１０５】
図３と図４とは一見同様の微細組織に見えるが、ていねいに見較べると、図３の実施例１は、粗化粒同士の重なりが比較的少なく、重なっている領域での重なり度合（すなわち、粗化銅めっき層の局所的な厚さのばらつき）が小さいように見える。一方、図４の比較例１は、粗化粒の重なりが多く、粗化銅めっき層の局所的な厚さのばらつきが大きいように見える。
【０１０６】
粗化銅めっき層の微細組織観察における差異は、ピール強度測定および光透過性測定の結果に表れた。表１に示したように、従来技術の基準試料である比較例１は、ピール強度におけるばらつきが大きいために平均強度が0.8 N/mmを下回った。これは、粗化銅めっき層の局所的な厚さのばらつきが大きいことに起因すると考えられた。また、同様の要因により、光透過性測定における曇度が不合格になったと考えられた。
【０１０７】
比較例２は、下地ニッケルめっき層無し状態で（すなわち、下地銅めっき層の直上に）粗化銅めっき層を形成しようとしたものであるが、同種界面上への電解めっきであるために限界電流密度未満の条件では粗化粒形状の析出成長自体が起こらなかった（下地銅めっき層形成を繰り返したようなもの）。その結果、表面粗度が小さくなってピール強度が小さかった。表面処理銅箔の表面粗度が小さいことから、当然のことながら、光透過性測定における曇度は小さくなった。
【０１０８】
比較例３は、粗化銅めっき層の平均厚さおよび粗化粒の平均粒径が小さ過ぎたために、ピール強度が0.8 N/mmを下回った。一方、比較例４は、粗化銅めっき層の平均厚さおよび粗化粒の平均粒径を大きくしたものであるが、曇度は合格したが、ピール強度が0.8 N/mmを大きく下回った。これは、限界電流密度未満の電解めっき条件で粗化銅めっき層の平均厚さを大きくし過ぎたことに起因して、隣接する粗化粒同士が合体して平滑な膜状となったため（すなわち、表面粗度が激減したため）と考えられた。
【０１０９】
これらに対し、実施例１〜５は、ピール強度測定において、0.8 N/mm以上を達成していると共にそのばらつきも小さいことが確認され、光透過性測定において、60％以下の曇度を達成していることが確認された。実施例５の結果から、銅張積層板における接合面の低粗度化という要求を満たすためには、粗化銅めっき層の粗化粒の平均粒径が0.3μm以下であることが望ましいと言える。
【０１１０】
以上示したように、本発明に係る表面処理銅箔は、粗化銅めっき層形成を限界電流密度未満で行うことから、局所的な厚さのばらつきが小さい粗化銅めっき層が形成できる（粗化粒を均等に析出成長させることができる）ことが確認された。
【０１１１】
（粗化銅めっき層と亜鉛めっき層との合金化反応調査）
上述の性状調査に加えて、本発明のCCLは、CCL製造工程の熱処理によって、粗化銅めっき層4と亜鉛めっき層6との合金化反応が生じるか否か（銅−亜鉛合金層の生成の有無）を調査した。
【０１１２】
ただし、上記で作製した実施例の表面処理銅箔は、粗化銅めっき層4および亜鉛めっき層6の被膜量が非常に少ないことから、そのままの試料に対してＸ線回折測定を行っても、それら粗化銅めっき層4と亜鉛めっき層6との合金化反応を検知・検出することが困難である。そこで、CCL製造工程の熱処理によって、粗化銅めっき層4と亜鉛めっき層6との間の合金化反応を確認するために、Ｘ線回折測定用の表面処理銅箔試料を別途作製した。
【０１１３】
具体的には、実施例５の作製条件をベースとした上で、粗化銅めっき層4と亜鉛めっき層6との平均厚さ比率を保たせながら両層の平均厚さの和が約1μmになるように粗化銅めっき層4と亜鉛めっき層6とを形成し、クロメート処理層7およびシランカップリング処理層8を形成しないＸ線回折測定用試料を作製した。次に、CCL製造工程の熱処理を模擬するために、当該Ｘ線回折測定用試料を300℃に加熱し所定時間保持した。当該所定時間は、Ｘ線回折測定用試料における銅および亜鉛の合金化反応の程度（相互拡散の程度）が先の実施例５と等価になるように、形成しためっき層の厚さから逆算して設定した。
【０１１４】
上記で作製したＸ線回折測定用試料の元亜鉛めっき層6の表面に対して、Ｘ線回折装置（株式会社リガク、型式：Ultima IV）を用いてXRD測定を行った。XRD測定条件は、ターゲット：Cu、管電圧：40 kV、管電流：40 mA、測定モード：2θ/θ、スキャン速度：1 deg/min、スキャンステップ：0.01°とした。
【０１１５】
XRD測定の結果、Ｘ線回折測定用試料から銅−亜鉛合金相のピークが検出された。このことから、本発明のCCLは、CCL製造工程の熱処理により、粗化銅めっき層4と亜鉛めっき層6との間で合金化反応が生じ、銅−亜鉛合金層が生成されることが確認された。その結果、本発明のCCLは、比較例１のような従来のCCLよりも高い耐薬品性（耐食性）を有すると言える。
【０１１６】
上述した実施形態や実施例は、本発明の理解を助けるために説明したものであり、本発明は、記載した具体的な構成のみに限定されるものではない。例えば、ある実施例の構成の一部を他の実施例の構成に置き換えることが可能であり、また、ある実施例の構成に他の実施例の構成を加えることも可能である。すなわち、本発明は、本明細書の実施形態や実施例の構成の一部について、削除・他の構成に置換・他の構成の追加をすることが可能である。
【符号の説明】
【０１１７】
10…表面処理銅箔、11…樹脂フィルム、
1…銅原箔、2…下地銅めっき層、3，3’…下地ニッケルめっき層、
4…粗化銅めっき層、5，5’…防錆ニッケルめっき層、6，6’…亜鉛めっき層、
7，7’…クロメート処理層、8…シランカップリング処理層。
【要約】
【課題】銅箔と樹脂フィルムとの接合面を従来よりも低粗度化しても、従来と同等以上の接合性（銅箔と樹脂フィルムとの接合性）を有するFPCを可能にする銅張積層板、該銅張積層板を得るための表面処理銅箔、および該表面処理銅箔の製造方法を提供する。
【解決手段】本発明の表面処理銅箔は、銅原箔に対して、該銅原箔の前記樹脂フィルムと貼り合わせる側の表面に複数の被覆層が形成されたものであり、前記複数の被覆層は、前記銅原箔の上に形成された下地ニッケルめっき層と、前記下地ニッケルめっき層の上に形成され所定の平均粒径を有する銅結晶粗化粒からなる粗化銅めっき層と、前記粗化銅めっき層の上に形成された亜鉛めっき層とを有する。
【選択図】図１【図１】
0005728117.tif 000003
【図２】
0005728117.tif 000004
【図３】
0005728117.tif 000005
【図４】
0005728117.tif 000006